(57)【要約】本発明は、セラミック材料のブランクの製造の方法であって、ここにおいて、第１のセラミック材料、及び次いで異なる組成の第２のセラミック材料がモールド中に充填され、及びここにおいて、材料がプレスされ、プレス後に焼結される、方法に関する。それによって、第１のセラミック材料の層がモールド中に充填され、第１の開放空洞が層に形成され、第２のセラミック材料が第１の開放空洞中に充填され、そしてそれら材料が合わせてプレスされ、次いで熱処理される。第１のセラミック材料及び第２のセラミック材料の両方は、ケイ酸リチウムガラスセラミックを含有するか又はケイ酸リチウムガラスセラミックから成る。【特許請求の範囲】
【請求項１】
セラミック材料のブランク（２８、４８）、特に歯科修復物（４２）の製造のために使用されるブランクの製造の方法であって、ここにおいて、粉末状の第１のセラミック材料（１４）、及び次いで異なる組成の粉末状の第２のセラミック材料（２０）がモールド（１０）中に充填され、ここにおいて、前記材料がプレスされ、プレス後に焼結され、
以下の点、すなわち、
使用される前記第１の若しくは前記第２の、又は前記第１の及び前記第２のセラミック材料が、ケイ酸リチウムガラスセラミックを含有するか又はケイ酸リチウムガラスセラミックから成る点、前記第１のセラミック材料（１４）の層が前記モールド（１０）中に充填される点、第１の開放空洞（１８）が前記層に形成される点、前記第２のセラミック材料（２０）が前記第１の開放空洞（１８）中に充填される点、及び前記材料が合わせてプレスされ、次いで熱処理される点、
を特徴とする、方法。
【請求項２】
前記第１の及び／又は第２のセラミック材料を製造するために、出発ガラスの前記組成が、重量％で、
ＳｉＯ２    ５７．５〜６０．５％
Ｌｉ２Ｏ    １３．５〜２０．５％
ＺｒＯ２    ８．５〜１１．５％
Ｐ２Ｏ５    ３．０〜７．５％
Ａｌ２Ｏ３    ０．５〜６．０％
Ｋ２Ｏ    ０．５〜３．５％
ＣｅＯ２    ０．５〜２．５％
Ｂ２Ｏ３    ０〜３％
Ｎａ２Ｏ    ０〜３％
少なくとも１つの添加剤０〜４％
を含有するか又はそれらから成る点を特徴とする、請求項１に記載の方法。
【請求項３】
前記第１の及び／又は第２のセラミック材料を製造するために、出発ガラスの前記組成が、重量％で、
ＳｉＯ２    ５７．５〜６０．５％
Ｌｉ２Ｏ    １４．０〜１６．０％
ＺｒＯ２    ９．０〜１０．５％
Ｐ２Ｏ５    ５．０〜６．０％
Ａｌ２Ｏ３    ２．５〜３．０％
Ｋ２Ｏ    １．０〜１．５％
ＣｅＯ２    ０．５〜１．０％
Ｂ２Ｏ３    ２．５〜３．０％
Ｎａ２Ｏ    ０．１〜２．０％
Ｖ２Ｏ５    ０．１〜０．７％
Ｅｒ２Ｏ３    ０〜１．０％
Ｙ２Ｏ３    ０．３〜０．５％
ＭｎＯ２    ０〜０．２％
を含有するか又はそれらから成る点を特徴とする、請求項１に記載の方法。
【請求項４】
１μｍ〜１５０μｍの間、特に１０μｍ〜３０μｍの間の平均結晶粒度を有する粉末が、前記第１の及び／又は第２のセラミック材料として使用される点を特徴とする、請求項１〜請求項３のうちの少なくとも１項に記載の方法。
【請求項５】
前記第１のセラミック材料が、半透明性及び／又は蛍光性及び／又は色及び／又は乳白光性の観点から前記第２のセラミック材料とは異なる組成を有する点を特徴とする、請求項１〜請求項４のうちの少なくとも１項に記載の方法。
【請求項６】
前記第２のセラミック材料（１８）を充填した後に、第２の開放空洞（２６、３６）がその中に形成される点を特徴とする、請求項１に記載の方法。
【請求項７】
第３のセラミック材料（３８）がケイ酸リチウムガラスセラミックから成る又はケイ酸リチウムガラスセラミックを含有する点を特徴とする、請求項１〜請求項６のうちの少なくとも１項に記載の方法。
【請求項８】
いくつかの第１の開放空洞（１８）が前記第１のセラミック材料（１４）の前記層に形成され、その中にセラミック材料（１８）、特に前記第２のセラミック材料が充填される点を特徴とする、請求項１〜請求項７のうちの少なくとも１項に記載の方法。
【請求項９】
複数の開放第１空洞（１８）のうちの少なくともいくつかが、互いに異なる内部形状を有する点を特徴とする、請求項１〜請求項８のうちの少なくとも１項に記載の方法。
【請求項１０】
前記第１の開放空洞（１８）の内部形状が、顎領域から出る支台歯、又は残根のような、修復物を提供される歯の顎領域の経路に幾何学的に位置調整される点を特徴とする、請求項１〜請求項９のうちの少なくとも１項に記載の方法。
【請求項１１】
前記ブランク（２８、４８）から前記歯科修復物を加工する際、前記歯科修復物の象牙質領域が、少なくとも前記第２のセラミック材料（２０）からの領域に形成され、及び切縁領域が前記第１のセラミック材料（１４）から形成される点を特徴とする、請求項１〜請求項１０のうちの少なくとも１項に記載の方法。
【請求項１２】
Ｔｂ２Ｏ３及び／又はＥｒ２Ｏ３が、蛍光に影響を与えるために出発材料に添加される点を特徴とする、請求項１〜請求項１１のうちの少なくとも１項に記載の方法。
【請求項１３】
前記乳白光に影響を与えるために、結晶相の結晶が１０ｎｍ〜８００ｎｍの間の最大長の伸びを有する点を特徴とする、請求項１〜請求項１２のうちの少なくとも１項に記載の方法。
【請求項１４】
プレス中に、インプラント接続輪郭のネガ型（１２６）に対応する凹部が前記ブランク（２８）に形成される点を特徴とする、請求項１〜請求項１３のうちの少なくとも１項に記載の方法。
【請求項１５】
円錐形の形状を有する凹部（１３０）が、プレス中に前記ブランク（２８）に形成され、そこからミリング及び／又は研磨によって歯科修復物の内部空洞が形成される点を特徴とする、請求項１〜請求項１４のうちの少なくとも１項に記載の方法。
【請求項１６】
異なる組成の領域を有する、セラミック材料から成る、歯のフレームワーク、クラウン、部分的クラウン、ブリッジ、キャップ、ベニア、支台歯、ピン構造、特にクラウン又は部分的クラウンのような歯科修復物（４２）を製造する際に使用される予備焼結された又は完全焼結されたブランク（２８、４８）であって、ここにおいて、第１の領域（３２、５０）が第１のセラミック材料（１４）であり、少なくとも１つの第２の領域（３４）が第２のセラミック材料（２０）であり、前記領域が互いに隣接し、
以下の点、すなわち、
前記第１の若しくは前記第２の、又は前記第１の及び前記第２のセラミック材料が、ケイ酸リチウムガラスセラミックを含有するか又はケイ酸リチウムガラスセラミックから成る点、前記第２の領域（３４、５２、５４、５６）が前記第１の領域（３２）内で延び、基部領域（３５）又は底部表面から次第に細くなる外面形状を有する点
を特徴とする、ブランク。
【請求項１７】
前記第２の領域（３４）の前記底部表面／前記基部領域（３５）が前記第１の領域（３２）の外面（３３）の前記領域に延び、及び好ましくはそれと統合する点を特徴とする、請求項１６に記載のブランク。
【請求項１８】
それの底部表面／それの基部領域（３５）から始まる前記第２の領域（３４）が空洞（２６）を有する点を特徴とする、請求項１６又は請求項１７に記載のブランク。
【請求項１９】
前記第２の領域（３４）がそれの外面側に円錐状の形状を有する点を特徴とする、請求項１６〜請求項１８のうちの少なくとも１項に記載のブランク。
【請求項２０】
第３の領域（３８）が、前記第２の領域（３４）内に延び、且つ、前記第１の及び／又は第２のセラミック材料（１４、２０）の組成とは異なる組成を有する、及び特にケイ酸リチウムガラスセラミックを含有するか又はケイ酸リチウムガラスセラミックから成る第３のセラミック材料から成る点を特徴とする、請求項１６〜請求項１９のうちの少なくとも１項に記載のブランク。
【請求項２１】
複数の第２の領域（５２、５４、５６）が前記第１の領域（３２、５０）によって囲まれている点を特徴とする、請求項１６〜請求項２０のうちの少なくとも１項に記載のブランク。
【請求項２２】
前記複数の第２の領域（５２、５４、５６）のうちの少なくともいくつかが、それらの外面形状が互いに異なる点を特徴とする、請求項１６〜請求項２１のうちの少なくとも１項に記載のブランク。
【請求項２３】
前記ブランク（２８、４８）が、重量の割合で、
ＳｉＯ２    ５７．５〜６０．５％
Ｌｉ２Ｏ    １３．５〜２０．５％
ＺｒＯ２    ８．５〜１１．５％
Ｐ２Ｏ５    ３．０〜７．５％
Ａｌ２Ｏ３    ０．５〜６．０％
Ｋ２Ｏ    ０．５〜３．５％
ＣｅＯ２    ０．５〜２．５％
Ｂ２Ｏ３    ０〜３％
Ｎａ２Ｏ    ０〜３％
少なくとも１つの添加剤０〜４％
を含有するか又はそれらから成る前記組成のケイ酸リチウムガラスセラミックにより製造される点を特徴とする、請求項１６〜請求項２２のうちの少なくとも１項に記載のブランク。
【請求項２４】
前記ブランク（２８、４８）が、重量の割合で、
ＳｉＯ２    ５７．５〜６０．５％
Ｌｉ２Ｏ    １４．０〜１６．０％
ＺｒＯ２    ９．０〜１０．５％
Ｐ２Ｏ５    ５．０〜６．０％
Ａｌ２Ｏ３    ２．５〜３．０％
Ｋ２Ｏ    １．０〜１．５％
ＣｅＯ２    ０．５〜１．０％
Ｂ２Ｏ３    ２．５〜３．０％
Ｎａ２Ｏ    ０．１〜２．０％
Ｖ２Ｏ５    ０．１〜０．７％
Ｅｒ２Ｏ３    ０〜１．０％
Ｙ２Ｏ３    ０．３〜０．５％
ＭｎＯ２    ０〜０．２％
を含有するか又はそれらから成るケイ酸リチウム出発ガラスから製造される点を特徴とする、請求項１６〜請求項２３のうちの少なくとも１項に記載のブランク。
【請求項２５】
前記第２のセラミック材料（２０）が、特にＭｎＯ、Ｆｅ２Ｏ２、Ｙ２Ｏ３、Ｖ２Ｏ３、ＣｅＯ２、他の希土類酸化物から成る群からの少なくとも１つの酸化物の添加により、着色において前記第１のセラミック材料（１４）と異なる点を特徴とする、請求項１６〜請求項２４のうちの少なくとも１項に記載のブランク。
【請求項２６】
完全密度へと焼結した後に、前記ブランク（２８）から製造された前記修復物（４２）が、切縁側において象牙質側よりも高い半透明性を有する点を特徴とする、請求項１６〜請求項２５のうちの少なくとも１項に記載のブランク。
【請求項２７】
前記ブランク（２８）が、それの基底部側に、インプラント接続輪郭の形状を有する凹部又は窪み（１２６）を有する点を特徴とする、請求項１６〜請求項２６のうちの少なくとも１項に記載のブランク。
【請求項２８】
前記窪み（１２６）から、ネジ溝を形成するために貫通開口が出る点を特徴とする、請求項１６〜請求項２７のうちの少なくとも１項に記載のブランク。
【請求項２９】
それの基底部側において前記ブランク（２８）が円錐形の形状を有する窪み（１３０）を有する点を特徴とする、請求項１６〜請求項２８のうちの少なくとも１項に記載のブランク。
【請求項３０】
少なくとも請求項１に従って製造される、歯科修復物（４２）、特にクラウン又は部分的クラウンであって、
以下の点、すなわち、
前記修復物（４２）が、モノリシック形状であり、且つ、切縁側において延びる第１のセラミック材料（１４）の少なくとも１つの第１の層（３２）と、象牙質側において延びる第２のセラミック材料（２０）の第２の層（３４）とから成り、ここにおいて、前記第１の層がより高い半透明性を有し、且つ前記第１の層が前記第２の層とは色が異なる点
を特徴とする、歯科修復物。
【発明の詳細な説明】
【技術分野】
【０００１】
本発明はとりわけ、セラミック材料のブランク、特に歯科修復物の製造のために使用されるブランクの製造の方法であって、ここにおいて、第１のセラミック材料、及び次いで異なる組成の第２のセラミック材料がモールド中に充填され、及びここにおいて、材料がプレスされ、プレス後に焼結される方法に関する。
【０００２】
本発明はまた、異なる組成の領域を有する、セラミック材料から成る、歯のフレームワーク、クラウン、部分的クラウン、ブリッジ、キャップ、ベニア、支台歯、ピン構造、特にクラウン又は部分的クラウンのような歯科修復物を製造する際に使用される予備焼結された又は完全に焼結されたブランクに関する。
【背景技術】
【０００３】
ＵＳ８  ９３６  ８４５Ｂ２は、歯の代用品の製造のために使用され、異なる化学組成のいくつかの層を備える二酸化ジルコニウムのブランクを開示している。個々の層はそれにより異なる割合の酸化イットリウムを有する。
【０００４】
二酸化ジルコニウムのボディは、Ｌ＊ａ＊ｂ＊色空間中で直線に沿って色度の減少又は増加を示す（ＵＳ２０１４／０３２８７４６Ａｌ）。
【０００５】
ＷＯ２０１４／０６２３７５Ａｌによる歯科用物品の製造のための二酸化ジルコニウムのブランクは、異なる割合の正方及び立方晶の結晶相を有する少なくとも２つ材料領域を有し、ここにおいて、これら領域のうちの１つにおいて、比率（quotient）は１よりも大きく、他の領域では比率は１よりも小さい。
【０００６】
ＥＰ２  ３７１  ３４４Ａｌは、表面から所望の深さまで安定化剤で強化されたセラミック体に関する。
【０００７】
歯科用成形部品の製造のために使用される二珪酸リチウムガラスセラミックが、ＷＯ２０１１／０７６４２２Ａ１及びＷＯ２０１２／０５９１４３Ａ１に開示されている。対応するガラスセラミックは、良好な機械的及び光学的特性を有すると言われている。
【０００８】
ＷＯ２０１３／０５３８６５Ａ２は、歯科用成形部品がそこから製造されるケイ酸リチウムガラスセラミックのブランクを開示している。セラミックが、Ｙ２Ｏ３、Ｌａ２Ｏ３、Ｙｂ２Ｏ３、Ｂｉ２Ｏ３及びそれらの混合物から成る群からの三価金属酸化物を含有することが必須である。さらに、ガラスセラミックは事実上Ｋ２Ｏ及びＮａ２Ｏを含まない。
【発明の概要】
【０００９】
本発明の１つの目的は、労力を要する仕上げなしに、審美的要件を満たし、且つ高い強度のセラミック材料から歯科修復物が製造されることができるような方法で、前述のタイプの方法を開発することである。
【００１０】
この目的を達成するために、とりわけ、第１の若しくは第２の、又は第１の及び第２のセラミック材料が、ケイ酸リチウムガラスセラミックを含有するか又はケイ酸リチウムガラスセラミックから成るものであること、第１のセラミック材料の層がモールド中に充填されること、第１の開放空洞が層に形成されること、第２のセラミック材料が第１の開放空洞中に充填されること、及び材料が合わせてプレスされ、次いで熱処理されることが提案される。
【００１１】
特に本発明は、セラミック材料のブランク、特に歯科修復物の製造のために使用されるブランクの製造の方法であって、ここにおいて、粉末状の第１のセラミック材料、及び次いで異なる組成の粉末状の第２のセラミック材料がモールド中に充填され、ここにおいて、材料がプレスされ、プレス後に焼結され、以下の点を特徴とする、方法に関する。
【００１２】
ａ）使用される第１の若しくは第２の、又は第１の及び第２のセラミック材料がケイ酸リチウムガラスセラミックを含有するか又はケイ酸リチウムガラスセラミックから成ること、第１のセラミック材料の層がモールド中に充填されること、
ｂ）第１の開放空洞が層に形成されること、
ｃ）第２のセラミック材料が第１の開放空洞中に充填されること、
ｄ）第２のセラミック材料を充填した後に、第２の開放空洞がその中に形成されること、
ｅ）第３のセラミック材料が第２の開放空洞中に充填されること、ここで前記第３のセラミック材料が第１の及び／又は第２のセラミック材料の組成とは異なる組成を有する、
ｆ）材料が合わせてプレスされ、次いで熱処理されること、
工程ｄ）及びｅ）の代替として、第２のセラミック材料が中に充填されるいくつかの第１の開放空洞が、第１のセラミック材料の層に形成される。
【００１３】
本発明によれば、注入可能な材料の層が最初にモールド中に充填される。これは、例えば、１〜１５０μｍの範囲にある、特に１０〜３０μｍの範囲にある粒度を有する、無色のケイ酸リチウムガラス粉末であり得る。粉末を充填した後、例えばプレスプランジャによって開放空洞が形成される。これは例えば、第１のセラミック材料の一部を排出すること及び／又は第１のセラミック材料を軽く圧縮することによって実施される。
【００１４】
そのように形成された凹部又は空洞は特に、事実上円錐状の形状を有し、それは、クラウン又は部分的クラウンがブランクから製造されることになる場合に、残根又は支台歯の形状に幾何学的に位置調整（geometrically aligned with）されることができる。次いで第２のセラミック材料がこの空洞又は凹部中に充填され、次いでこれら材料が合わせてプレスされる。
【００１５】
また、第１の開放空洞を充填する第２のセラミック材料中に、第２の開放空洞を形成する可能性もある。この工程は、全ての材料の同時プレスを伴うことができる。
【００１６】
材料の圧縮は、それとは独立して実施される。
【００１７】
モールド中に充填されるセラミック材料の圧縮（Compression）／圧縮（compaction）は、好ましくは５０ＭＰａ〜４００ＭＰａの間、特に１５０〜３５０ＭＰａの間、とりわけ好ましくは１５０〜２５０ＭＰａの間の圧力で実施される。それにより２．６ｇ／ｃｍ３という理論密度のおおよそ４０〜７０％の密度が実現される。結合剤が存在する場合、脱バインダ（debinding）及び予備焼結又は部分焼結が、６５０°Ｃ〜７５０°Ｃの間の温度で、１０分〜４０分の間の時間期間の間、実施される。
【００１８】
第２の開放空洞が第２のセラミック材料に形成され、第３のセラミック材料がその中に充填される場合、するとそれの組成は特に第２の／第１の材料よりも低い半透明性を有する点で、第２のセラミック材料の組成とは異なっているべきである。
【００１９】
それとは無関係に、第３のセラミック材料はまた、ケイ酸リチウムガラスセラミックから成るか又はケイ酸リチウムガラスセラミックを含有するべきである。
【００２０】
本発明は特に、いくつかの第１の開放空洞が第１のセラミック材料の層に形成されること、及び第２のセラミック材料がそれら中に充填されることを提供する。これにより、いくつかの個別のブランクセクション、いわゆるネストが得られ、その結果、予備焼結後に、いくつかの歯科修復物が、特にミリング及び／又は研磨によってそのようなブランクのセクションから得られることができる。それにより、ブランクセクションの寸法が互いに異なり、異なる形状の修復物を得ることが可能である。得られた修復物はまた、それぞれの根側／象牙質側材料領域の幾何学的な配列が異なることができる。ゆえに、ネスト／ブランクセクションの数及びそれらの形状に従って、１つのブランクから異なる形の複数の歯が得られることが可能である。既に述べたように、象牙質コアは第２の領域から形成され、切縁領域は第１の領域から形成される。
【００２１】
ブロック形状を有するブランクが製造されるとき、単一の第１の開放空洞が第１のセラミック材料の層に形成される。第１の開放空洞に第２のセラミック材料を充填した後、第２の開放空洞が形成され、次いで第３のセラミック材料を充填されるが、ただし第３の空洞がインプラント接続輪郭のネガ型に対応しない場合である。
【００２２】
通常、そのようなブロックブランクのサイズは、１４ｍｍ×１４ｍｍ×１６ｍｍ〜２０ｍｍ×２０ｍｍ×２０ｍｍの間の範囲にある。
【００２３】
円盤のような形状を有するブランクが製造されるとき、いくつかの第１の開放空洞が、第１のセラミック材料の層に形成され、第２のセラミック材料を充填される。必要な場合、第１の開放空洞を第２のセラミック材料で充填した後、１つ又は複数の充填された第１の空洞中に、第２の開放空洞が形成され、第３のセラミック材料を充填される可能性がある。
【００２４】
そのような円盤の典型的なサイズは、直径８０ｍｍ〜１００ｍｍ、高さ１０ｍｍ〜２０ｍｍである。
【００２５】
さらに、特に、第１の領域について、第２のセラミック材料に比べてより半透明であり、より着色が少ない切縁材料が使用されるように、セラミック材料を所望の程度に着色する可能性がある。
【００２６】
歯科修復物又は他の成形体は、好ましくは予備焼結されたブランクから得られるが、当然、ブランクが最初に完全に焼結され、次いで、特にミリング又は研磨によって成形体を製造する可能性もまたある。
【００２７】
いつブランクが完全密度に焼結されるかとは無関係に、特に、この焼結が５分〜１２０分の間の期間にわたって、７５０°Ｃ〜９５０°Ｃの間の範囲の温度で実施されることが提供される。結晶化焼成は、いくつかの温度段階において、完全焼結処理と同時に又はその後に実施されることができ、例えば、第１の結晶化を６００°Ｃ〜６７０°Ｃでおおよそ１０〜１２０分間、第２の結晶化を７２０°Ｃ〜７８０°Ｃでおおよそ１０〜６０分間、そして第３の結晶化焼成を８００°Ｃ〜８６０°Ｃでおおよそ５〜１５分間、等である。メタケイ酸リチウム及びニ珪酸リチウム結晶が主結晶相として形成される。
【００２８】
結晶化焼成は、好ましくは完全密度への焼結後に実施され、それは液相で実施される、すなわちそれは粒子が部分的に溶融された状態である。
【００２９】
歯科用成形部品を製造するために、本発明によれば圧縮されたケイ酸リチウムガラスセラミック粉末から成るブランクが使用される。ガラスセラミック粉末を利用可能にするために、最初に重量％で、
ＳｉＯ２    ５７．５〜６０．５％
Ｌｉ２Ｏ    １３．５〜２０．５％
ＺｒＯ２    ８．５〜１１．５％
Ｐ２Ｏ５    ３．０〜７．５％
Ａｌ２Ｏ３    ０．５〜６．０％
Ｋ２Ｏ    ０．５〜３．５％
ＣｅＯ２    ０．５〜２．５％
Ｂ２Ｏ３    ０〜３％
Ｎａ２Ｏ    ０〜３％
少なくとも１つの添加剤０〜４％
の組成を有する出発ガラスが溶融によって用意される。
【００３０】
出発ガラスは特に、重量％で、
ＳｉＯ２    ５７．５〜６０．５％
Ｌｉ２Ｏ    １４．０〜１６．０％
ＺｒＯ２    ９．０〜１０．５％
Ｐ２Ｏ５    ５．０〜６．０％
Ａｌ２Ｏ３    ２．５〜３．０％
Ｋ２Ｏ    １．０〜１．５％
ＣｅＯ２    ０．５〜１．０％
Ｂ２Ｏ３    ２．５〜３．０％
Ｎａ２Ｏ    ０．１〜２．０％
Ｖ２Ｏ５    ０．１〜０．７％
Ｅｒ２Ｏ３    ０〜１．０％
Ｙ２Ｏ３    ０．３〜０．５％
ＭｎＯ２    ０〜０．２％
の組成を有する。
【００３１】
少なくとも１つの添加剤が、色顔料及び／又は蛍光剤の群からの少なくとも１つである。
【００３２】
さらに、乳白光が、結晶形成を制御することによって影響を受けることができる。結晶は、好ましくは１０ｎｍ〜８００ｎｍの間の最大長を有するべきである。
【００３３】
特に、添加剤が希土類金属の群からの少なくとも１つの酸化物であるか又はそれを含有することが提供される。
【００３４】
オプションとして、結合剤が添加され得る。しかしそれらの含有量は、上記の重量％の提示では考慮されていない。
【００３５】
出発材料の対応する混合物は次いで耐火材料又は貴金属合金のるつぼ中に充填され、１３５０°Ｃ〜１６００°Ｃの間の温度で、１〜１０時間の間、特に、４〜７時間の間、１５４０°Ｃの温度で溶融される。均質化が同時に又は続いて、例えば撹拌によって実施される。このように準備された液体ガラスは次いで、高温断熱ウール又は例えば水等の液体のような好適な媒体中で急冷される。このような方法で準備された急冷されたガラスフリットは次いで乾燥される。それは次いで例えばボールミルにおいて粉に挽かれ、続いてふるいにかけられる。ここで、メッシュサイズが５０〜５００の間のメッシュのふるいが使用されることができる。必要であれば、例えば、ジェットミル又は磨砕機ミル（attritor mill）を使用したさらなるミリングが実施されることができる。
【００３６】
１〜１５０μｍの範囲の粒度を有する粒子が特にこのように準備されたガラス粉末／ガラス粒子粉末から選択される。
【００３７】
ブランクが難なく、ブランクから得られた成形部分が完全密度への焼結の際に不安定になることなく、加工されることを可能にするために、溶融後に得られたフリット、又は事前に粉に挽かれた若しくは最終に粉に挽かれた粉末のいずれかが結晶化工程を受ける。結晶化焼成に関連して言及された好ましくは多段階熱処理がここで実施されることができる。
【００３８】
次いで、さらなる熱処理が、例えば、３５０〜５００°Ｃの間の温度で、１０〜１２０分の間の時間期間の間、緩和のために実施されることができる。
【００３９】
特に本発明による教示のために必要なケイ酸リチウムガラスセラミック粉末の形態で所望の色及び半透明特性を有する第１の及び／又は第２のセラミック材料を利用可能にするように出発材料が選択される。上述したように用意されたケイ酸リチウムガラスセラミック粉末材料は次いで、本発明の教示に従ってモールド／プレスモールド中に充填される。
【００４０】
本発明の教示によれば、完全密度への焼結後に、モノリシックの歯科修復物が、ブランクのミリング又は研磨等の、材料の除去によって得られる。修復物は、必ずしもベニアリングされなければならないわけではないが、もしもそうだとしても、本発明から逸脱するものではない。
【００４１】
異なる組成の複数の領域を有する、セラミック材料から成る、歯のフレームワーク、クラウン、部分的クラウン、ブリッジ、キャップ、ベニア、支台歯、ピン構造、特にクラウン又は部分的クラウンのような歯科修復物を製造する際に使用される予備焼結された又は完全に焼結されたブランクであって、ここにおいて、第１の領域が第１のセラミック材料であり、少なくとも１つの第２の領域が第２のセラミック材料であり、それら領域が互いに隣接しているブランクは、第１の若しくは第２の、又は第１の及び第２のセラミック材料がケイ酸リチウムガラスセラミックを含有するか又はケイ酸リチウムガラスセラミックから成る点、少なくとも１つの第２の領域が第１の領域内で延び、基部領域から次第に細くなる外面形状を有する点を特徴とする。それによって、基部領域は、第１の領域の外面の領域において延びるはずであり、及び好ましくはそれと統合する（merge）。
【００４２】
第２の領域が基部領域から延びる空洞を有する可能性もまたある。
【００４３】
それとは無関係に、それの外面形状における第２の領域は、円錐のように延びた形状を有する。
【００４４】
第３の領域が第２の領域内で延び、ここで前記第３の領域が第２のセラミック材料の組成とは異なる組成の第３のセラミック材料から成る可能性もまたある。
【００４５】
本発明の特徴及び強調されるべきことは、いくつかの第２の領域が第１の領域によって囲まれており、ここにおいて、特に複数の第２の領域のうちのいくつかがそれらの外部の形状が異なるという事実である。
【００４６】
したがって、例えば、切縁領域よりも象牙質においてより硬い、異なる形の人工歯又はクラウンが製造されることができる。この目的のために、歯科修復物の象牙質部分は第２の領域のセクションに形成され、それに対して、切縁部はブランクの第１の領域のセクションに形成される。
【００４７】
本発明はさらに、ブランクが、重量％で、
ＳｉＯ２    ５７．５〜６０．５％
Ｌｉ２Ｏ    １３．５〜２０．５％
ＺｒＯ２    ８．５〜１１．５％
Ｐ２Ｏ５    ３．０〜７．５％
Ａｌ２Ｏ３    ０．５〜６．０％
Ｋ２Ｏ    ０．５〜３．５％
ＣｅＯ２    ０．５〜２．５％
Ｂ２Ｏ３    ０〜３％
Ｎａ２Ｏ    ０〜３％
少なくとも１つの添加剤０〜４％
の組成のケイ酸リチウム出発ガラスから作られる点を特徴とする。
【００４８】
ブランクは特に、重量％で、
ＳｉＯ２    ５７．５〜６０．５％
Ｌｉ２Ｏ    １４．０〜１６．０％
ＺｒＯ２    ９．０〜１０．５％
Ｐ２Ｏ５    ５．０〜６．０％
Ａｌ２Ｏ３    ２．５〜３．０％
Ｋ２Ｏ    １．０〜１．５％
ＣｅＯ２    ０．５〜１．０％
Ｂ２Ｏ３    ２．５〜３．０％
Ｎａ２Ｏ    ０．１〜２．０％
Ｖ２Ｏ５    ０．１〜０．７％
Ｅｒ２Ｏ３    ０〜１．０％
Ｙ２Ｏ３    ０．３〜０．５％
ＭｎＯ２    ０〜０．２％
を含有する出発ガラスから作られるべきである。
【００４９】
さらに、第２の領域のセラミック材料が着色され、及び第１の領域のセラミック材料は着色されないか又はより低い程度着色され、その結果第２の領域よりも高い半透明性がもたらされるという可能性がある。
【００５０】
歯科修復物、特に歯、クラウン又は部分的クラウンは、切縁側上に延びる第１のセラミック材料の第１の層と、第２のセラミック材料から成る根側に延びる第２の層を備えることによって特徴付けられ、第１の層がより高い半透明性を有する点、及び第１の層が第２の層とは色が異なる点を特徴とする。
【００５１】
本発明のさらなる詳細、利点及び特徴は、請求項及びそこに開示された特徴−単独で及び／又は組み合せにおいて−からだけでなく、図面に示される例示的な実施形態の以下の説明からももたらされる。
【００５２】
以下の図面は、以下を示す。
【図面の簡単な説明】
【００５３】
【図１】図１ａ）〜ｃ）は、装置とその装置を使用して実施される処理工程図である。
【図２】図２は、図１ｂ）のより詳細な図である。
【図３】図３は、異なる材料特性の領域を有するブランクの図である。
【図４】図４は、異なる材料特性の領域を有するさらなるブランクの図である。
【図５】図５は、ブランクとそこから得られる歯の概略図である。
【図６】図６は、異なる材料特性の複数の領域を有するブランクの上面図である。
【図７】図７は、ブランクのさらなる実施形態の図である。
【図８】図８は、ブランクのさらなる実施形態の図である。
【００５４】
本発明の教示は図を参照して例示され、そこでは同じ要素が同じ参照符号を割り当てられており、ここにおいて、特に歯科修復物は完全焼結後に即座に使用可能なモノリシックの歯の代用品が利用可能となるように、モノリシックの構造を有するセラミック材料から製造される。
【００５５】
この目的のために、本発明は、ブランクの製造を提供し、それは複数の異なる組成、及びそれ故に特性、を有するセラミック材料の領域を有し、それによって製造される修復物の特定の所望の光学特性が達成されることができ、それは前述したように、例えば切縁層を手動で加えて焼成することを必要とせずに、完全焼結後にモノリシックに作成された歯の代用品の即座の使用の可能性を提供する。
【発明を実施するための形態】
【００５６】
図１〜図３を参照して、歯科修復物、例示的な実施形態ではクラウンがそこから製造されことができる、ケイ酸リチウムガラスセラミックブランクの製造が説明される。ブランクは円筒形である。直方体のような他の形も可能である。
【００５７】
よって、ケイ酸リチウムガラスセラミックから成る第１のセラミック材料１４が用意される。このために、重量％で、
ＳｉＯ２    ５７．５〜６０．５％
Ｌｉ２Ｏ    １３．５〜２０．５％
ＺｒＯ２    ８．５〜１１．５％
Ｐ２Ｏ５    ３．０〜７．５％
Ａｌ２Ｏ３    ０．５〜６．０％
Ｋ２Ｏ    ０．５〜３．５％
ＣｅＯ２    ０．５〜２．５％
Ｂ２Ｏ３    ０〜３％
Ｎａ２Ｏ    ０〜３％
少なくとも１つの添加剤０〜４％
の組成の出発ガラスが、溶融される。
【００５８】
少なくとも１つの添加剤は着色顔料及び／又は蛍光剤の群からの少なくとも１つである。添加剤が希土類金属の群からの少なくとも１つの酸化物であること、又はそれがそのような酸化物を含有することが特に提供される。
【００５９】
出発材料の対応する混合物は次いで耐火材料又は貴金属合金のるつぼ中に充填され、１３５０°Ｃ〜１６００°Ｃの間の温度で、１〜１０時間の間、特に４〜７時間の間、１５４０°Ｃの温度で溶融される。均質化が同時に又は続いて、例えば撹拌によって実施される。このように準備された液体ガラスは次いで、高温断熱ウール又は例えば水等の液体のような好適な媒体中で急冷される。このような方法で準備された急冷されたガラスフリットは次いで乾燥される。それは次いで、例えばボールミルにおいて粉に挽かれ、続いてふるいにかけられ、ここにおいて、５０μｍ〜２５０μｍの間のメッシュサイズを有するふるいが使用されることができる。必要であれは、例えばジェットミル又は磨砕機ミルを使用したさらなるミリングが実施されることができる。
【００６０】
１〜１５０μｍの範囲の粒度を有する粒子が特にこのように準備されたガラス粉末／ガラス粒子粉末から選択される。
【００６１】
ブランクが難なく、ブランクから得られた成形部分が完全密度への焼結の際に不安定になることなく、加工されることを可能にするために、溶融後に得られたフリット、又は事前に粉に挽かれた若しくは最終に粉に挽かれた粉末のいずれかが結晶化工程を受ける。フリット／粉末は、それにより好ましくは多段階熱処理を受け、ここにおいて、例えば、第１の部分的な結晶化が６００°Ｃ〜６７０°Ｃで、１０分〜１２０分の間の保持期間の間、実施され、第２の部分的な結晶化が７３０°Ｃ〜７８０°Ｃの範囲で１０〜６０分の間の保持期間の間、実施され、及び第３の部分的な結晶化工程が８００°Ｃ〜８６０°Ｃの範囲で５分〜１５分の間の時間期間の間、実施される。必要に応じて、緩和のために、例えば、３５０°Ｃ〜５００°Ｃの間の温度で１０〜１２０分の間の時間期間の間、さらなる熱処理が次いで実施されることができる。
【００６２】
また結晶化は後の段階において、例えば完全密度への焼結後に実施されることもできることに留意されたい。
【００６３】
第１のセラミック材料１４の形態の注入可能な粉末又は粒状物がプレスツール１２のプレスモールド又はモールド１０中に充填される。
【００６４】
結合剤もまた添加されることができる。
【００６５】
次いで、プレスプランジャ１６によって、開放空洞１８が、材料１４に又はこの材料から形成される層に形成される。材料１４はプレスプランジャの使用を通じて軽く圧縮されるか又は動かされる（displaced）。一旦空洞１８が形成されると（図ｌｂ）プレスプランジャ１６は取り除かれ、第２のセラミック材料２０が空洞１８中に充填され、それはその組成が、着色物質の割合がずれることを制限して第１の材料の組成と大部分対応し、その結果、製造される歯の象牙質は第２のセラミック材料２０から得られるので所望の歯色が達成される。
【００６６】
第２のセラミック材料２０を空洞１８に充填した後（図ｌｃ）、材料１４、２０又はこれらから形成される層若しくは領域が、下方又は上方パンチ２２、２４によってモールド１０においてプレスされ、それを通じて圧縮が成される。プレス後には、ブランク２８は２．６ｇ／ｃｍ３という理論密度のおおよそ４０〜７０％の密度を有する。プレスは、好ましくは５０ＭＰａ〜４００ＭＰａの間の圧力で実施される。
【００６７】
図２は、より詳細に図ｌｂ）の表現を示す。空洞１８が、プレスプランジャ１６によって第１のセラミック材料１４に、その材料を備える層においてそれぞれ形成されることが分かる。底側ではモールド１０がプレスプランジャ２２によって制限される。
【００６８】
図３から分かるように、第２の空洞２６が、プレスプランジャ２２、２４によるそれの圧縮の後に、又はオプションとして予備焼結の後に、例えばミリングによって、第２の材料２０に形成されることができる。
【００６９】
しかしながら、示されていないプレスプランジャによって、完全に基底部側の開放空洞１８を充填する、図ｌｃ）による材料２０に、対応する第２の空洞２６を形成する可能性もまたある。
【００７０】
さらに、ブランクの底における又は底から生じる貫通孔又は凹部を形成する可能性があり、それは例えば、歯科修復物の機能のために設計されるか、又はそれは後続の加工のために使用されることができる。その結果、インプラント接続のネガ輪郭を呈する開口を底に設ける可能性がある。これは図７に例示される。よって図７は、本発明の教示による３次元層構造を有する例えば図３に対応するブランク２８を示す。図から明らかなように、当然焼結の際のブランクの収縮特性を考慮しつつ、本発明によればブランク２８の底から生じる、インプラント接続のネガ形状に対応する凹部１２６が形成される。必要な場合、成形部分の製造後にネジ溝の役割を果たす貫通開口１２８もまた形成されることができる。当然、ミリング又は研磨によってブランク２８の焼結後にネジ溝を形成することもまた可能である。次いで、ブランク２８から支台歯が、特に研磨によって形成され、それに関して少なくともインプラント接続が既に存在している。
【００７１】
凹部１２６／１２８の形成は、プレスツールが凹部１２６又は１２６／１２８のための所望の形状に対応するマンドレルを組み込んでいることから、ブランク２８をプレスする際に実施されることができ、それは例示的な実施形態ではプレスプランジャから出る。
【００７２】
図８はまた、上述したような３次元層構造を有するブランク２８を示す。プレスの際に、底から生じる円錐形の空洞１３０がブランク２８に形成され、歯科修復物、−それは例示的な実施形態ではクラウン１３２である−のミリング（the milling out）／研磨を容易にし、同時に、使用されるツール１３４、特にボールヘッドミリング又は研磨ツール、の摩耗が、対応する空洞を有しないブランクの加工に比べて減少することを保証する。刻まれた円錐形の空洞１３０又は凹部の利点は、球形ヘッドのミリング／研磨ツールの使用に際し、第一に、クラウン１３２の製造のために必要な円錐がもはや作られる必要がないこと、及びそれに加えて、最初にボールヘッドの中心で加工が実施されないことであり、もし対応する円錐が無い場合には、ツールは最初に球形ヘッドで、主にそれの中心で、円錐を作り上げなければならず、それにより摩耗が大きくなる。
【００７３】
円錐形の空洞１３０はまた、プレスツールにおける対応するマンドレルの使用を通じてブランク２８をプレスする際に形成されることもできる。
【００７４】
例えばネジ溝又はインプラント接続のための、窪み又は穴又は第２の空洞２６が存在するか否かに関わらず、ブランク２８の焼結は、プレスの後に、ある温度で、特に７５０°Ｃ〜９５０°Ｃの間の範囲において５分〜１２０分の間の時間期間の間、実施される。最初に脱バインダ（debinding）し、次いで予備焼結される。完全密度への焼結の後のブランク２８の密度は、理論最終密度の＞９９．９％及び／又はおおよそ２．６ｇ／ｃｍ３である。完全に焼結された又は最終焼結された（end-sintered）ブランク２８の破壊強度は、１９０ＭＰａよりも大きい。
【００７５】
ブランク２８はホルダ３０を提供され、その結果ブランク２８が、例えばミリング又は研磨機で加工され、図５を参照して説明されたように、ブランク２８から歯冠等の歯科修復物を得ることができる。それによって、製造される歯冠は、切縁領域が第１のセラミック材料１４によって形成された領域３２へと延び、セクションにおける象牙質領域が第２のセラミック材料２０によって形成される第２の領域３４へと延びるように、少なくとも実質的にブランク２８中に置かれる。ブランク２８は次いで、このデータを考慮して加工される。
【００７６】
図４は、第１のセラミック材料１４における第１の空洞１８の充填、及び第２のセラミック材料２０の空洞１８への充填の後に、オプションとして、第２の空洞３６が図ｌｂ）の手順に従って形成され、次いで第３のセラミック材料が空洞３６中に充填され、それは、それが異なる色を有するようにそれの組成が第２のセラミック材料とは異なることを例示する。空洞４０が、図３を参照して説明されたように、第３のセラミック材料３８に同様に形成され得る。
【００７７】
図５に例示されるように、歯科修復物、例示的な実施形態では歯４２が、ブランク２８から加工によって得られる。この目的のために、ブランク２８における、第１のセラミック材料１４の第１の領域３２及び第２のセラミック材料２０の第２の領域３４の経路（course）を知った上で、製造される歯４２は、切縁領域が第１の領域３２において延び、象牙質４６が第２の領域３４へと延びるように、実質的に領域３２、３４に置かれる。
【００７８】
そのように実質的に位置付けられた歯４２がブランク２８からの加工によって得られた後、歯の代用品が利用可能となり、それは特に、直接的に使用されることができ、及び特にいかなるベニアリングも必要としない。モノリシックの歯４２が本発明の教示に基づいて準備される。このケースでは、図３を参照して説明されたように、及び図５から分かるように、第２の領域３４は既に開放空洞２６を有しているので、加工によるブランク２８からの製造が容易となる。
【００７９】
本発明の教示は、第２の及びオプションとして第３のセラミック材料で作られ、異なる形状を有することができる、複数の領域５２、５４、５６を有するブランク４８（図６）を形成する可能性を取り入れ、その結果、対応する異なる形の歯が形成されることができる。特に図によって例示されるように、第２のセラミック材料２０から形成された第２の領域５２、５４、５６が、第１のセラミック材料４８に埋め込まれている、すなわち、これによって囲まれている。第２の領域５２、５４、５６の底側は覆われていない。
【００８０】
特に図２〜図４から分かるように、第２の領域は基底部から、すなわち、底領域３５から開始する次第に細くなる外部形状を有する。それは円錐状の形状と呼ばれ得、ここにおいて、外面輪郭は自由形状の表面を表す。
【００８１】
底領域３５／それを下側で制限する底部表面は、第１の領域３２の底部表面３３の下方側と統合する。
【００８２】
ネストとも呼ばれるブランクセクション５２、５４、５６を準備するために、図１を参照して説明されたように、第１の材料１４で作られ、第１の領域５０と指定された層において対応する開放空洞を有することが必要であり、その結果、注入可能な第２のセラミック材料２０が上述された方法で空洞中に充填されることができ、次いで材料１４、２０が合わせてプレスされる、すなわち圧縮されることができる。
【００８３】
ブランク２８、４８に関して、これらは、本発明の教示をそれにより限定することなく、例えば、１８ｘ１５ｘ２５ｍｍの寸法の直方体形状、又は例えば直径１００ｍｍ、高さ１５ｍｍのディスク形状を有することができることに留意されたい。これにより、特に、図６を参照して説明されたように、例えば、異なる形状の修復物を得るためだけでなく、半透明性及び強度に関して好ましい層の経路を有する修復物を得るために、複数の第２の領域５２、５４、５６、いわゆる象牙質コアが、ディスク状のブランクに形成されることができるという利点がもたらされる。
【００８４】
オプションとして異なる形状を有する１つ又は複数の第２の領域５２、５６すなわちネストの位置は知られているので、それらはデータ記録に記憶されることができる。次いで、ＣＡＤデータセットとして利用可能な製造される修復物が、歯の代用品がミリング及び／又は研磨によってブランクから得られることができるように、ブランクセクションに対して、及びその中に、位置を特定される。
【００８５】
言い換えれば、異なる形状の歯が、例えば対応する円盤状のブランクから作られることができる。概略図は、第２の領域５２、５６が異なる寸法を有し、異なる寸法を有する象牙質コアを対象としていることを明確に示す。
【００８６】
修復物が例えばミリングによって予備焼結された又は部分的に焼結されたブランクから得られることは上述されたが、当然、ブランクが初めに完全に焼結され、歯の代用品が次いで得られる場合も本発明から逸脱しない。本発明の両方の実施形態を用いて、特許性を有する教示からもたらされる全ての利点が実現されることができる。
【００８７】
完全を期すために、第１の及び第２のセラミック材料中のケイ酸リチウム結晶の割合は、１０〜８０体積％の範囲にあるべきであることに留意されたい。出発材料は、所望の蛍光及び／又は着色をもたらす化合物を含有し得る。
【００８８】
したがって、例えばＴｂ２Ｏ３／Ｅｒ２Ｏ３が蛍光に影響を与えるために使用されることができ、例えば、ＭｎＯ、Ｆｅ２Ｏ３、Ｙ２Ｏ３、Ｖ２Ｏ３、ＣｅＯ２又は他の希土類酸化物が色に影響を与えるために使用されることができる。
【００８９】
ニ珪酸リチウム結晶の量は、好ましくは全リチウム結晶含有量の１０〜９５重量パーセントの間である。結晶相はまたリン酸リチウムを含み得る。
【００９０】
参照符号５６で示された象牙質コアは、例として前歯用であり、参照符号５４で示された象牙質コアは大臼歯用である。領域５４の上のさらなる指定の無いセクションは、犬歯用であることができる。
【図１ａ）】
2019534080.tif 000002
【図１ｂ）】
2019534080.tif 000003
【図１ｃ）】
2019534080.tif 000004
【図２】
2019534080.tif 000005
【図３】
2019534080.tif 000006
【図４】
2019534080.tif 000007
【図５】
2019534080.tif 000008
【図６】
2019534080.tif 000009
【図７】
2019534080.tif 000010
【図８】
2019534080.tif 000011
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
セラミック材料のブランク（２８、４８）の製造の方法であって、ここにおいて、粉末状の第１のセラミック材料（１４）、及び次いで異なる組成の粉末状の第２のセラミック材料（２０）がモールド（１０）中に充填され、ここにおいて、前記材料がプレスされ、プレス後に焼結され、
以下の点、すなわち、
使用される前記第１の若しくは前記第２の、又は前記第１の及び前記第２のセラミック材料が、ケイ酸リチウムガラスセラミックを含有するか又はケイ酸リチウムガラスセラミックから成る点、前記第１のセラミック材料（１４）の層が前記モールド（１０）中に充填される点、第１の開放空洞（１８）が前記層に形成される点、前記第２のセラミック材料（２０）が前記第１の開放空洞（１８）中に充填される点、及び前記材料が合わせてプレスされ、次いで熱処理される点、
を特徴とする、方法。
【請求項２】
前記第１の及び／又は第２のセラミック材料を製造するために、出発ガラスの前記組成が、重量％で、
ＳｉＯ２    ５７．５〜６０．５％
Ｌｉ２Ｏ    １３．５〜２０．５％
ＺｒＯ２    ８．５〜１１．５％
Ｐ２Ｏ５    ３．０〜７．５％
Ａｌ２Ｏ３    ０．５〜６．０％
Ｋ２Ｏ    ０．５〜３．５％
ＣｅＯ２    ０．５〜２．５％
Ｂ２Ｏ３    ０〜３％
Ｎａ２Ｏ    ０〜３％
少なくとも１つの添加剤０〜４％
を含有するか又はそれらから成る点を特徴とする、請求項１に記載の方法。
【請求項３】
前記第１の及び／又は第２のセラミック材料を製造するために、出発ガラスの前記組成が、重量％で、
ＳｉＯ２    ５７．５〜６０．５％
Ｌｉ２Ｏ    １４．０〜１６．０％
ＺｒＯ２    ９．０〜１０．５％
Ｐ２Ｏ５    ５．０〜６．０％
Ａｌ２Ｏ３    ２．５〜３．０％
Ｋ２Ｏ    １．０〜１．５％
ＣｅＯ２    ０．５〜１．０％
Ｂ２Ｏ３    ２．５〜３．０％
Ｎａ２Ｏ    ０．１〜２．０％
Ｖ２Ｏ５    ０．１〜０．７％
Ｅｒ２Ｏ３    ０〜１．０％
Ｙ２Ｏ３    ０．３〜０．５％
ＭｎＯ２    ０〜０．２％
を含有するか又はそれらから成る点を特徴とする、請求項１に記載の方法。
【請求項４】
１μｍ〜１５０μｍの間の平均結晶粒度を有する粉末が、前記第１の及び／又は第２のセラミック材料として使用される点を特徴とする、請求項１〜請求項３のいずれか１項に記載の方法。
【請求項５】
前記第１のセラミック材料が、半透明性及び／又は蛍光性及び／又は色及び／又は乳白光性の観点から前記第２のセラミック材料とは異なる組成を有する点を特徴とする、請求項１〜請求項４のいずれか１項に記載の方法。
【請求項６】
前記第２のセラミック材料（１８）を充填した後に、第２の開放空洞（２６、３６）がその中に形成される点を特徴とする、請求項１に記載の方法。
【請求項７】
第３のセラミック材料（３８）がケイ酸リチウムガラスセラミックから成る又はケイ酸リチウムガラスセラミックを含有する点を特徴とする、請求項１〜請求項６のいずれか１項に記載の方法。
【請求項８】
いくつかの第１の開放空洞（１８）が前記第１のセラミック材料（１４）の前記層に形成され、その中にセラミック材料（１８）が充填される点を特徴とする、請求項１〜請求項７のいずれか１項に記載の方法。
【請求項９】
複数の開放第１空洞（１８）のうちの少なくともいくつかが、互いに異なる内部形状を有する点を特徴とする、請求項１〜請求項８のいずれか１項に記載の方法。
【請求項１０】
前記第１の開放空洞（１８）の内部形状が、顎領域から出る支台歯、又は残根のような、修復物を提供される歯の顎領域の経路に幾何学的に位置調整される点を特徴とする、請求項１〜請求項９のいずれか１項に記載の方法。
【請求項１１】
前記ブランク（２８、４８）から歯科修復物を加工する際、前記歯科修復物の象牙質領域が、少なくとも前記第２のセラミック材料（２０）からの領域に形成され、及び切縁領域が前記第１のセラミック材料（１４）から形成される点を特徴とする、請求項１〜請求項１０のいずれか１項に記載の方法。
【請求項１２】
Ｔｂ２Ｏ３及び／又はＥｒ２Ｏ３が、蛍光に影響を与えるために出発材料に添加される点を特徴とする、請求項１〜請求項１１のいずれか１項に記載の方法。
【請求項１３】
乳白光に影響を与えるために、結晶相の結晶が１０ｎｍ〜８００ｎｍの間の最大長の伸びを有する点を特徴とする、請求項１〜請求項１２のいずれか１項に記載の方法。
【請求項１４】
プレス中に、インプラント接続輪郭のネガ型（１２６）に対応する凹部が前記ブランク（２８）に形成される点を特徴とする、請求項１〜請求項１３のいずれか１項に記載の方法。
【請求項１５】
円錐形の形状を有する凹部（１３０）が、プレス中に前記ブランク（２８）に形成され、そこからミリング及び／又は研磨によって歯科修復物の内部空洞が形成される点を特徴とする、請求項１〜請求項１４のいずれか１項に記載の方法。
【請求項１６】
異なる組成の領域を有する、セラミック材料から成る、歯のフレームワーク、クラウン、部分的クラウン、ブリッジ、キャップ、ベニア、支台歯、ピン構造のような歯科修復物（４２）を製造する際に使用される予備焼結された又は完全焼結されたブランク（２８、４８）であって、ここにおいて、第１の領域（３２、５０）が第１のセラミック材料（１４）であり、少なくとも１つの第２の領域（３４）が第２のセラミック材料（２０）であり、前記第１の領域（３２、５０）に隣接する前記第２の領域（３４、５２、５４、５６）は、前記第１の領域（３２）内で延び、基部領域（３５）又は底部表面から次第に細くなる外面形状を有し、
以下の点、すなわち、
前記第１の若しくは前記第２の、又は前記第１の及び前記第２のセラミック材料は、以下の重量の割合で、
ＳｉＯ２    ５７．５〜６０．５％
Ｌｉ２Ｏ    １３．５〜２０．５％
ＺｒＯ２    ８．５〜１１．５％
Ｐ２Ｏ５    ３．０〜７．５％
Ａｌ２Ｏ３    ０．５〜６．０％
Ｋ２Ｏ    ０．５〜３．５％
ＣｅＯ２    ０．５〜２．５％
Ｂ２Ｏ３    ０〜３％
Ｎａ２Ｏ    ０〜３％
少なくとも１つの添加剤０〜４％
を含有するか又はそれらから成る点、を特徴とする、ブランク。
【請求項１７】
前記第２の領域（３４）の前記底部表面／前記基部領域（３５）が前記第１の領域（３２）の外面（３３）の前記領域に延びる点を特徴とする、請求項１６に記載のブランク。
【請求項１８】
それの底部表面／それの基部領域（３５）から始まる前記第２の領域（３４）が空洞（２６）を有する点を特徴とする、請求項１６又は請求項１７に記載のブランク。
【請求項１９】
前記第２の領域（３４）がそれの外面側に円錐状の形状を有する点を特徴とする、請求項１６〜請求項１８のいずれか１項に記載のブランク。
【請求項２０】
第３の領域（３８）が、前記第２の領域（３４）内に延び、且つ、前記第１の及び／又は第２のセラミック材料（１４、２０）の組成とは異なる組成を有する第３のセラミック材料から成る点を特徴とする、請求項１６〜請求項１９のいずれか１項に記載のブランク。
【請求項２１】
複数の第２の領域（５２、５４、５６）が前記第１の領域（３２、５０）によって囲まれている点を特徴とする、請求項１６〜請求項２０のいずれか１項に記載のブランク。
【請求項２２】
前記複数の第２の領域（５２、５４、５６）のうちの少なくともいくつかが、それらの外面形状が互いに異なる点を特徴とする、請求項１６〜請求項２１のいずれか１項に記載のブランク。
【請求項２３】
前記ブランク（２８、４８）が、重量の割合で、
ＳｉＯ２    ５７．５〜６０．５％
Ｌｉ２Ｏ    １４．０〜１６．０％
ＺｒＯ２    ９．０〜１０．５％
Ｐ２Ｏ５    ５．０〜６．０％
Ａｌ２Ｏ３    ２．５〜３．０％
Ｋ２Ｏ    １．０〜１．５％
ＣｅＯ２    ０．５〜１．０％
Ｂ２Ｏ３    ２．５〜３．０％
Ｎａ２Ｏ    ０．１〜２．０％
Ｖ２Ｏ５    ０．１〜０．７％
Ｅｒ２Ｏ３    ０〜１．０％
Ｙ２Ｏ３    ０．３〜０．５％
ＭｎＯ２    ０〜０．２％
を含有するか又はそれらから成るケイ酸リチウム出発ガラスから製造される点を特徴とする、請求項１６〜請求項２２のいずれか１項に記載のブランク。
【請求項２４】
前記第２のセラミック材料（２０）が、着色において前記第１のセラミック材料（１４）と異なる点を特徴とする、請求項１６〜請求項２３のいずれか１項に記載のブランク。
【請求項２５】
完全密度へと焼結した後に、前記ブランク（２８）から製造された前記修復物（４２）が、切縁側において象牙質側よりも高い半透明性を有する点を特徴とする、請求項１６〜請求項２４のいずれか１項に記載のブランク。
【請求項２６】
前記ブランク（２８）が、それの基底部側に、インプラント接続輪郭の形状を有する凹部又は窪み（１２６）を有する点を特徴とする、請求項１６〜請求項２５のいずれか１項に記載のブランク。
【請求項２７】
前記窪み（１２６）から、ネジ溝を形成するために貫通開口が出る点を特徴とする、請求項１６〜請求項２６のいずれか１項に記載のブランク。
【請求項２８】
それの基底部側において前記ブランク（２８）が円錐形の形状を有する窪み（１３０）を有する点を特徴とする、請求項１６〜請求項２７のいずれか１項に記載のブランク。
【手続補正２】
【補正対象書類名】明細書
【補正対象項目名】００９０
【補正方法】変更
【補正の内容】
【００９０】
参照符号５６で示された象牙質コアは、例として前歯用であり、参照符号５４で示された象牙質コアは大臼歯用である。領域５４の上のさらなる指定の無いセクションは、犬歯用であることができる。
以下に、本願出願の当初の特許請求の範囲に記載された発明を付記する。
［１］  セラミック材料のブランク（２８、４８）、特に歯科修復物（４２）の製造のために使用されるブランクの製造の方法であって、ここにおいて、粉末状の第１のセラミック材料（１４）、及び次いで異なる組成の粉末状の第２のセラミック材料（２０）がモールド（１０）中に充填され、ここにおいて、前記材料がプレスされ、プレス後に焼結され、
以下の点、すなわち、
使用される前記第１の若しくは前記第２の、又は前記第１の及び前記第２のセラミック材料が、ケイ酸リチウムガラスセラミックを含有するか又はケイ酸リチウムガラスセラミックから成る点、前記第１のセラミック材料（１４）の層が前記モールド（１０）中に充填される点、第１の開放空洞（１８）が前記層に形成される点、前記第２のセラミック材料（２０）が前記第１の開放空洞（１８）中に充填される点、及び前記材料が合わせてプレスされ、次いで熱処理される点、
を特徴とする、方法。
［２］  前記第１の及び／又は第２のセラミック材料を製造するために、出発ガラスの前記組成が、重量％で、
ＳｉＯ２    ５７．５〜６０．５％
Ｌｉ２Ｏ    １３．５〜２０．５％
ＺｒＯ２    ８．５〜１１．５％
Ｐ２Ｏ５    ３．０〜７．５％
Ａｌ２Ｏ３    ０．５〜６．０％
Ｋ２Ｏ    ０．５〜３．５％
ＣｅＯ２    ０．５〜２．５％
Ｂ２Ｏ３    ０〜３％
Ｎａ２Ｏ    ０〜３％
少なくとも１つの添加剤０〜４％
を含有するか又はそれらから成る点を特徴とする、［１］に記載の方法。
［３］  前記第１の及び／又は第２のセラミック材料を製造するために、出発ガラスの前記組成が、重量％で、
ＳｉＯ２    ５７．５〜６０．５％
Ｌｉ２Ｏ    １４．０〜１６．０％
ＺｒＯ２    ９．０〜１０．５％
Ｐ２Ｏ５    ５．０〜６．０％
Ａｌ２Ｏ３    ２．５〜３．０％
Ｋ２Ｏ    １．０〜１．５％
ＣｅＯ２    ０．５〜１．０％
Ｂ２Ｏ３    ２．５〜３．０％
Ｎａ２Ｏ    ０．１〜２．０％
Ｖ２Ｏ５    ０．１〜０．７％
Ｅｒ２Ｏ３    ０〜１．０％
Ｙ２Ｏ３    ０．３〜０．５％
ＭｎＯ２    ０〜０．２％
を含有するか又はそれらから成る点を特徴とする、［１］に記載の方法。
［４］  １μｍ〜１５０μｍの間、特に１０μｍ〜３０μｍの間の平均結晶粒度を有する粉末が、前記第１の及び／又は第２のセラミック材料として使用される点を特徴とする、［１］〜［３］のうちの少なくとも１項に記載の方法。
［５］  前記第１のセラミック材料が、半透明性及び／又は蛍光性及び／又は色及び／又は乳白光性の観点から前記第２のセラミック材料とは異なる組成を有する点を特徴とする、［１］〜［４］のうちの少なくとも１項に記載の方法。
［６］  前記第２のセラミック材料（１８）を充填した後に、第２の開放空洞（２６、３６）がその中に形成される点を特徴とする、［１］に記載の方法。
［７］  第３のセラミック材料（３８）がケイ酸リチウムガラスセラミックから成る又はケイ酸リチウムガラスセラミックを含有する点を特徴とする、［１］〜［６］のうちの少なくとも１項に記載の方法。
［８］  いくつかの第１の開放空洞（１８）が前記第１のセラミック材料（１４）の前記層に形成され、その中にセラミック材料（１８）、特に前記第２のセラミック材料が充填される点を特徴とする、［１］〜［７］のうちの少なくとも１項に記載の方法。
［９］  複数の開放第１空洞（１８）のうちの少なくともいくつかが、互いに異なる内部形状を有する点を特徴とする、［１］〜［８］のうちの少なくとも１項に記載の方法。
［１０］  前記第１の開放空洞（１８）の内部形状が、顎領域から出る支台歯、又は残根のような、修復物を提供される歯の顎領域の経路に幾何学的に位置調整される点を特徴とする、［１］〜［９］のうちの少なくとも１項に記載の方法。
［１１］  前記ブランク（２８、４８）から前記歯科修復物を加工する際、前記歯科修復物の象牙質領域が、少なくとも前記第２のセラミック材料（２０）からの領域に形成され、及び切縁領域が前記第１のセラミック材料（１４）から形成される点を特徴とする、［１］〜［１０］のうちの少なくとも１項に記載の方法。
［１２］  Ｔｂ２Ｏ３及び／又はＥｒ２Ｏ３が、蛍光に影響を与えるために出発材料に添加される点を特徴とする、［１］〜［１１］のうちの少なくとも１項に記載の方法。
［１３］  前記乳白光に影響を与えるために、結晶相の結晶が１０ｎｍ〜８００ｎｍの間の最大長の伸びを有する点を特徴とする、［１］〜［１２］のうちの少なくとも１項に記載の方法。
［１４］  プレス中に、インプラント接続輪郭のネガ型（１２６）に対応する凹部が前記ブランク（２８）に形成される点を特徴とする、［１］〜［１３］のうちの少なくとも１項に記載の方法。
［１５］  円錐形の形状を有する凹部（１３０）が、プレス中に前記ブランク（２８）に形成され、そこからミリング及び／又は研磨によって歯科修復物の内部空洞が形成される点を特徴とする、［１］〜［１４］のうちの少なくとも１項に記載の方法。
［１６］  異なる組成の領域を有する、セラミック材料から成る、歯のフレームワーク、クラウン、部分的クラウン、ブリッジ、キャップ、ベニア、支台歯、ピン構造、特にクラウン又は部分的クラウンのような歯科修復物（４２）を製造する際に使用される予備焼結された又は完全焼結されたブランク（２８、４８）であって、ここにおいて、第１の領域（３２、５０）が第１のセラミック材料（１４）であり、少なくとも１つの第２の領域（３４）が第２のセラミック材料（２０）であり、前記領域が互いに隣接し、
以下の点、すなわち、
前記第１の若しくは前記第２の、又は前記第１の及び前記第２のセラミック材料が、ケイ酸リチウムガラスセラミックを含有するか又はケイ酸リチウムガラスセラミックから成る点、前記第２の領域（３４、５２、５４、５６）が前記第１の領域（３２）内で延び、基部領域（３５）又は底部表面から次第に細くなる外面形状を有する点
を特徴とする、ブランク。
［１７］  前記第２の領域（３４）の前記底部表面／前記基部領域（３５）が前記第１の領域（３２）の外面（３３）の前記領域に延び、及び好ましくはそれと統合する点を特徴とする、［１６］に記載のブランク。
［１８］  それの底部表面／それの基部領域（３５）から始まる前記第２の領域（３４）が空洞（２６）を有する点を特徴とする、［１６］又は［１７］に記載のブランク。
［１９］  前記第２の領域（３４）がそれの外面側に円錐状の形状を有する点を特徴とする、［１６］〜［１８］のうちの少なくとも１項に記載のブランク。
［２０］  第３の領域（３８）が、前記第２の領域（３４）内に延び、且つ、前記第１の及び／又は第２のセラミック材料（１４、２０）の組成とは異なる組成を有する、及び特にケイ酸リチウムガラスセラミックを含有するか又はケイ酸リチウムガラスセラミックから成る第３のセラミック材料から成る点を特徴とする、［１６］〜［１９］のうちの少なくとも１項に記載のブランク。
［２１］  複数の第２の領域（５２、５４、５６）が前記第１の領域（３２、５０）によって囲まれている点を特徴とする、［１６］〜［２０］のうちの少なくとも１項に記載のブランク。
［２２］  前記複数の第２の領域（５２、５４、５６）のうちの少なくともいくつかが、それらの外面形状が互いに異なる点を特徴とする、［１６］〜［２１］のうちの少なくとも１項に記載のブランク。
［２３］  前記ブランク（２８、４８）が、重量の割合で、
ＳｉＯ２    ５７．５〜６０．５％
Ｌｉ２Ｏ    １３．５〜２０．５％
ＺｒＯ２    ８．５〜１１．５％
Ｐ２Ｏ５    ３．０〜７．５％
Ａｌ２Ｏ３    ０．５〜６．０％
Ｋ２Ｏ    ０．５〜３．５％
ＣｅＯ２    ０．５〜２．５％
Ｂ２Ｏ３    ０〜３％
Ｎａ２Ｏ    ０〜３％
少なくとも１つの添加剤０〜４％
を含有するか又はそれらから成る前記組成のケイ酸リチウムガラスセラミックにより製造される点を特徴とする、［１６］〜［２２］のうちの少なくとも１項に記載のブランク。
［２４］  前記ブランク（２８、４８）が、重量の割合で、
ＳｉＯ２    ５７．５〜６０．５％
Ｌｉ２Ｏ    １４．０〜１６．０％
ＺｒＯ２    ９．０〜１０．５％
Ｐ２Ｏ５    ５．０〜６．０％
Ａｌ２Ｏ３    ２．５〜３．０％
Ｋ２Ｏ    １．０〜１．５％
ＣｅＯ２    ０．５〜１．０％
Ｂ２Ｏ３    ２．５〜３．０％
Ｎａ２Ｏ    ０．１〜２．０％
Ｖ２Ｏ５    ０．１〜０．７％
Ｅｒ２Ｏ３    ０〜１．０％
Ｙ２Ｏ３    ０．３〜０．５％
ＭｎＯ２    ０〜０．２％
を含有するか又はそれらから成るケイ酸リチウム出発ガラスから製造される点を特徴とする、［１６］〜［２３］のうちの少なくとも１項に記載のブランク。
［２５］  前記第２のセラミック材料（２０）が、特にＭｎＯ、Ｆｅ２Ｏ２、Ｙ２Ｏ３、Ｖ２Ｏ３、ＣｅＯ２、他の希土類酸化物から成る群からの少なくとも１つの酸化物の添加により、着色において前記第１のセラミック材料（１４）と異なる点を特徴とする、［１６］〜［２４］のうちの少なくとも１項に記載のブランク。
［２６］  完全密度へと焼結した後に、前記ブランク（２８）から製造された前記修復物（４２）が、切縁側において象牙質側よりも高い半透明性を有する点を特徴とする、［１６］〜［２５］のうちの少なくとも１項に記載のブランク。
［２７］  前記ブランク（２８）が、それの基底部側に、インプラント接続輪郭の形状を有する凹部又は窪み（１２６）を有する点を特徴とする、［１６］〜［２６］のうちの少なくとも１項に記載のブランク。
［２８］  前記窪み（１２６）から、ネジ溝を形成するために貫通開口が出る点を特徴とする、［１６］〜［２７］のうちの少なくとも１項に記載のブランク。
［２９］  それの基底部側において前記ブランク（２８）が円錐形の形状を有する窪み（１３０）を有する点を特徴とする、［１６］〜［２８］のうちの少なくとも１項に記載のブランク。
［３０］  少なくとも［１］に従って製造される、歯科修復物（４２）、特にクラウン又は部分的クラウンであって、
以下の点、すなわち、
前記修復物（４２）が、モノリシック形状であり、且つ、切縁側において延びる第１のセラミック材料（１４）の少なくとも１つの第１の層（３２）と、象牙質側において延びる第２のセラミック材料（２０）の第２の層（３４）とから成り、ここにおいて、前記第１の層がより高い半透明性を有し、且つ前記第１の層が前記第２の層とは色が異なる点
を特徴とする、歯科修復物。
【国際調査報告】
2019534080.tif 000012
2019534080.tif 000013
2019534080.tif 000014